(57)【要約】【課題】インクジェット方式等によって描かれる微細な画像を表面に有し、かつ実用上十分な物性を有する皮革様シート状物を提供すること。【解決手段】繊維質基体上に多孔層を有し、該多孔層の表面が直径１μｍ以上の開孔部を有しているとともに、その表面に解像度５ドット／ｍｍ以上の画像を有することを特徴とする。さらには、画像が顔料系のインクによるものであることや、繊維質基体が極細繊維を含むものであること、開孔部の平均直径が１〜１００μｍであることが好ましい。またその製造方法は、繊維質基体上の多孔層を開孔させ、その表面にインクジェット法により画像を形成することを特徴とし、さらには、多孔層が高分子弾性体溶液を湿式凝固させて得たものであることが好ましい。また、多孔層を開孔させる方法が、多孔層表面に溶剤を塗布する方法であることか、あるいは機械的に多孔層表面を研削する方法であることが好ましい。【選択図】なし【特許請求の範囲】
【請求項１】
繊維質基体上に多孔層を有し、該多孔層の表面が直径１μｍ以上の開孔部を有しているとともに、その表面に解像度５ドット／ｍｍ以上の画像を有することを特徴とする皮革様シート状物。
【請求項２】
画像が顔料系のインクによるものである請求項１記載の皮革様シート状物。
【請求項３】
多孔層の開孔部が繊維質基体から連通したものである請求項１または２記載の皮革様シート状物。
【請求項４】
繊維質基体が極細繊維を含むものである請求項１〜３のいずれか１項記載の皮革様シート状物。
【請求項５】
最表面に高分子弾性体層を形成したものである請求項１〜４のいずれか１項記載の皮革様シート状物。
【請求項６】
開孔部の平均直径が１〜１００μｍである請求項１〜５のいずれか１項記載の皮革様シート状物。
【請求項７】
表面が銀付調である請求項１〜６のいずれか１項記載の皮革様シート状物。
【請求項８】
表面がヌバック調である請求項１〜６のいずれか１項記載の皮革様シート状物。
【請求項９】
繊維質基体上の多孔層を開孔させ、その表面にインクジェット法により画像を形成することを特徴とする皮革様シート状物の製造方法。
【請求項１０】
多孔層が高分子弾性体溶液を湿式凝固させて得たものである請求項９記載の皮革様シート状物の製造方法。
【請求項１１】
多孔層を開孔させる方法が、多孔層表面に溶剤を塗布する方法である請求項９または１０記載の皮革様シート状物の製造方法。
【請求項１２】
多孔層を開孔させる方法が、機械的に多孔層表面を研削する方法である請求項９または１０記載の皮革様シート状物の製造方法。
【発明の詳細な説明】
【技術分野】
【０００１】
本発明は、微細な画像を表面に有する皮革様シート状物に関し、さらに詳しくは画像が鮮明でありながら物性に優れた皮革様シート状物およびその製造方法に関する。
【背景技術】
【０００２】
従来、皮革様シート状物は多岐に渡る用途に使用され、中でも表面に高分子弾性体層を有するいわゆる銀付調人工皮革はその外観表現に工夫がなされてきた。その外観表現方法としては、シート状物表面にグラビア印刷、ローラー印刷などの従来から知られている印刷技術で着色図柄を施す方法、あるいは転写による着色図柄を施す方法、あるいは捺染などによる着色図柄を施す方法が採用されている。これらの図柄はグラビアロール、彫刻ロール、捺染用スクリーンなどの図柄によりシート状物表面に表現されるものであるが、これらの色合い、図柄を変更するにはロールへの図柄の彫刻、さらには調色を繰り返す必要がある。また、これらの従来方法では、一回の工程で一色のみ着色するという制約など、その図柄の表現範囲、色合いには限度があり、数多くの繊細な図柄をシート状物表面に施すには多大な費用と時間を費やさなければならなかった。
【０００３】
一方、近年になり印刷分野ではインクジェットプリンターによりコンピューター上で描いた情報図柄を多色かつ短時間で印刷することができ普及してきている。そしてこのインクジェット方式の印刷は先に述べた従来方式のグラビア印刷、ローラー印刷、転写、あるいは捺染と異なり、短時間で多様な色彩で多様な図柄を鮮明に印刷することができる点に特徴がある。しかし紙に対する印刷と異なり、皮革様シート状物に印刷するのは容易ではなく、各種試みがなされているのが現状である。
【０００４】
例えば、特許文献１には、天然皮革などの皮革類の表面に水性下塗り剤層を形成し、その上にさらにアルミナ水和物を含有する微多孔質インク受容層を設け、該微多孔インク受容層上にインクジェット方式によって描画した皮革製品が記載されている。しかしながら、この皮革製品における多孔とはアルミナ水和物に依存するｎｍオーダーの多孔であり、微多孔質インク受容層のインク受容性（染着性）が十分でないため、この方法を人工皮革表面に適用しても、鮮明な図柄が形成されにくく、しかも図柄の色調も深みのないものとなり易いものであった。さらに、この方法では微多孔質インク受容層を構成するアルミナ水和物が摩擦により脱落し易く、耐摩耗性の点でスポーツシューズなどに加工される人工皮革に適用するだけの実用性を持たないものであった。
【０００５】
また、染料系のインクではなく顔料からなるインクを着色剤として使用することも試みられているが、単に顔料インクを使用して皮革類の表面に図柄を施した場合、図柄が施されている層と隣接する層との接着が、接着性を阻害する顔料粒子のために極めて弱くなるという問題があった。特に皮革様シート状物として靴や鞄などに加工成型する場合には、屈曲を受けた部分が剥離する、あるいは屈曲を受けた部分の画像が脱落するなどの問題が発生するなどの問題があった。すなわち、未だ微細な画像を表面に有するとともに、実用に耐えうる皮革様シート状物は得られていないのが現状であった。
【特許文献１】特開平９−５９７００号公報
【発明の開示】
【発明が解決しようとする課題】
【０００６】
本発明は、インクジェット方式等によって描かれる微細な画像を表面に有し、かつ実用上十分な物性を有する皮革様シート状物を提供することにある。
【課題を解決するための手段】
【０００７】
本発明の皮革様シート状物は、繊維質基体上に多孔層を有し、該多孔層の表面が直径１μｍ以上の開孔部を有しているとともに、その表面に解像度５ドット／ｍｍ以上の画像を有することを特徴とする。
【０００８】
さらには、画像が顔料系のインクによるものであることや、多孔層の開孔部が繊維質基体から連通したものであること、繊維質基体が極細繊維を含むものであること、最表面に高分子弾性体層を形成したものであること、開孔部の平均直径が１〜１００μｍであることが好ましい。また、表面が銀付調であることや、あるいはヌバック調であることが好ましい。
【０００９】
もう一つの本発明の皮革様シート状物の製造方法は、繊維質基体上の多孔層を開孔させ、その表面にインクジェット法により画像を形成することを特徴とする。
さらには、多孔層が高分子弾性体溶液を湿式凝固させて得たものであることが好ましい。また、多孔層を開孔させる方法が、多孔層表面に溶剤を塗布する方法であることか、あるいは機械的に多孔層表面を研削する方法であることが好ましい。
【発明の効果】
【００１０】
本発明によれば、インクジェット方式等によって描かれる微細な図柄を表面に有し、かつ実用上十分な物性を有する皮革様シート状物が提供される。
【発明を実施するための最良の形態】
【００１１】
以下に本発明について詳細に説明する。
本発明の皮革様シート状物は、繊維質基体上に多孔質層を有するものである。本発明で用いられる繊維質基体としては、繊維集合体、あるいはこの繊維集合体に高分子弾性体を含浸させた複合繊維集合体が使用でき、従来から人工皮革用として用いられているものが該当する。厚さとしては０．２〜５ｍｍ、さらには０．４〜２．５ｍｍであることが好ましい。繊維集合体としては、不織布や織編物が挙げられ、これらを構成する繊維としては、例えばポリエステル、ポリアミドなどの合成繊維、または綿、麻、羊毛などの天然繊維、またはレーヨンなどの半合成繊維が挙げられ、また、これらの２種以上の混合であってもよい。
【００１２】
繊維質基体としては極細繊維を含むものであることが好ましい。このような繊維質基体は、繊維集合体として単繊維繊度が０．３デシテックス以下、さらには０．１〜０．０００１デシテックスの繊維が交絡された不織布を用いたものである。単繊維繊度が細くなることにより、得られる繊維質基体表面が平滑となり、インクジェット法等で描かれる微細な図柄がより引き立たせることが可能となる。このような単繊維繊度の繊維は、従来から知られている方法によって製造することができ、例えば、合成繊維製造における海島紡糸法、混合紡糸法、分割型複合紡糸法などを挙げることができる。これらの繊維は比較的太い極細化前の親繊維を短繊維となした後、従来から知られているカード機等による開繊、ニードル機等による交絡により不織布とし、後に極細化することによって極細繊維から成る不織布となる。極細化の方法としては、海島紡糸法および混合紡糸法で得られた親繊維から極細繊維となる以外の成分を抽出または分解除去する方法や、分割型複合紡糸法により得られた親繊維を機械的、または化学的に分割する方法を採用することができる。抽出または分解除去されるポリマー成分としては、ポリエチレン、ポリプロピレン、ポリスチレン、あるいはこれらの共重合体が代表例として挙げられ、極細繊維となるポリマー成分としてはポリエチレンテレフタレート、ポリエチレンナフタレートなどのポリエステルや、ナイロン６、ナイロン６，６などのポリアミドなどを挙げることができる。また効率的に生産する場合には、分割型複合紡糸を紡糸し直接ウェブ化した後、ニードル機等で交絡し、機械的分割処理するなどして極細不織布とすることが好ましい。
【００１３】
繊維質基体として用いられる繊維集合体と高分子弾性体からなる複合繊維集合体としては、上記の繊維集合体に高分子弾性体を含浸、凝固、乾燥させたものなどである。高分子弾性体としては、例えばポリウレタン、ポリエステル系エラストマー、ポリアミド系エラストマー、ポリオレフィン系エラストマー、あるいはポリブタジエン、ポリイソプレンなどの合成ゴムなどを挙げることができる。この中では、耐摩耗性、弾性回復性、柔軟性等の面からポリウレタンが好ましく用いられる。これらの高分子弾性体は有機溶剤で溶解、あるいは分散された溶液、あるいは分散液として含浸に供される。好ましくは、これらの高分子は地球環境保護、および作業環境保護のためにも水溶液、あるいは水分散として含浸に供されることが好ましい。
【００１４】
本発明はこの繊維質基体上に多孔層を有し、該多孔層の表面に直径１μｍ以上の開孔部を有していることを必須とする。本発明の多孔層における多孔とは、連通孔でも独立孔であってもかまわないが、皮革様シート状物の風合いとしては連通したものであることが好ましい。特には多孔層の開孔部が繊維質基材から連通したものであることが好ましく、通気性、透湿性に優れた皮革様シート状物となる。
【００１５】
また多孔層としては、高分子弾性体からなる層であることが好ましい。多孔層の厚みとしては０．０５ｍｍ〜１．５ｍｍの範囲であることが好ましい。厚みが０．０５ｍｍ以下であると繊維質層の凹凸が隠蔽しきれず表面の平滑性が得られにくく好ましくない。また、該層の厚みが１．５ｍｍ以上となると皮革様シート状物としての風合いがゴム状となり好ましくない。密度としては０．２〜０．７ｇ／ｃｍ３、さらには０．３〜０．５ｇ／ｃｍ３の範囲であることが好ましく、風合いが向上する。この層を形成する高分子弾性体としては先の複合繊維集合体に用いたものを挙げることができるが、特にはポリウレタンを主成分とするものであることが好ましい。
【００１６】
多孔質に用いることができるポリウレタンとしては、人工皮革用として使用されるものが適当であり、有機ジイソシアネート、高分子ジオールおよび鎖伸長剤の重合反応で得られる従来公知の熱可塑性ポリウレタンを挙げることができる。有機ジイソシアネートとしては分子中にイソシアネート基を２個含有する脂肪族、脂環族または芳香族ジイソシアネート、特に４,４'−ジフェニルメタンジイソシアネート、Ｐ−フェニレンジイソシアネート、トルイレンジイソシアネート、１,５−ナフタレンジイソシアネート、キシリレンジイソシアネート、ヘキサメチレンジイソシアネート、イソホロンジイソシアネート、４,４'−ジシクロヘキシルメタンジイソシアネート等が挙げられる。高分子ジオールとしては例えばグリコールと脂肪族ジカルボン酸の縮合重合で得られたポリエステルグリコール、ラクトンの開環重合で得られたポリラクトングリコール、脂肪族または芳香族ポリカーボネートグリコール、あるいはポリエーテルグリコールの少なくとも１種から選ばれた平均分子量が５００〜４０００のポリマーグリコールなどが挙げられる。そして鎖伸長剤としてはイソシアネートと反応しうる水素原子を２個含有する分子量５００以下のジオール、例えばエチレングリコール、１,４ブタンジオール、ヘキサメチレングリコール、キシリレングリコール、シクロヘキサンジオール、ネオペンチルグリコール等が挙げられる。
【００１７】
このような高分子弾性体を用いて多孔質層を得る方法としては、従来から知られている方法が採用できる。例えば、ポリウレタンの良溶剤でありかつ水と相溶性の有機溶剤にポリウレタンを溶解させ、このポリウレタン溶液を任意の厚みで支持体上にコーティングし、水浴中に浸漬して多孔凝固させるいわゆる湿式凝固法、またはポリウレタンを水と相溶性はないがポリウレタンを溶解あるいは分散できる有機溶剤に溶解、あるいは分散させた溶液、あるいは分散液を任意の厚みで支持体上にコーティングし、水の蒸発を妨げながら有機溶剤を選択的に蒸発させる乾式多孔成形法、またはポリウレタンの水溶液、あるいは水分散液中に熱膨張性微粒子カプセルを分散させ任意の厚みで支持体上にコーティングし、乾燥しながら熱膨張性カプセルを膨張させる方法、またはポリウレタンの分子末端にアルコール性水素を有するプレポリマーとポリイソシアネート、および水を混合し、直後に任意の厚みで支持体上にコーティングする方法、または溶融ポリウレタン中に不活性ガスを分散させて任意の厚みで支持体上にコーティング、発泡させる方法、または、ケミカル発泡剤を混合したポリウレタン溶液あるいは分散液を任意の厚みで支持体上にコーティングする方法などが挙げられる。中でも、本発明の多孔質を得るためには、湿式凝固法が孔の形状を制御し易く、繊維質基材からの連通孔が得られやすいので特に好ましい。
高分子重合体からなる多孔質層は、前述の繊維質基体上に直接、コーティング法などにより形成することができる。
【００１８】
さて本発明では、この多孔層の表面に直径１μｍ以上の孔が開孔していることが重要である。本発明ではその表面に微細な画像を形成されるが、画像を構成するインクがそのシート状物表面に存在する孔内に入ることにより、単にフラットな表面にインクが塗布された場合と異なり、表面が磨耗されてもインクの脱落が防止されているのであると考えられる。また、フラットな表面に付着したインクは皮革様シート状物の屈曲などにより剥離脱落がおきやすいが、本発明の皮革様シート状物はインクのそのような剥離脱着が起こりにくいものである。
【００１９】
開孔部の直径は１μｍ以上であることが必須であり、３〜１５０μｍが好ましく、さらには１０〜８０μｍであることが最も効果的である。孔径が１μｍに満たない場合には、インク粒子が有効に孔内に入り込まないため、本発明の目的とする耐摩耗性、あるいは剥離強力を得ることができない。特に染色堅牢度等に優れた顔料インクを用いた場合、インク粒子径が大きいためにより顕著である。また、開孔部の直径が大きすぎるとインク粒子が孔の内部に奥深く入り込むため、画像の微細さが阻害され、得られる皮革様シート状物表面の画像の解像度が低下する傾向にある。したがって開孔部の平均直径としては１〜１００μｍの範囲であることが好ましく、さらには５〜７０μｍの範囲であることが好ましい。
【００２０】
またこの表面に存在する多孔の形態は最終的な皮革様シート状物の表面状態とも関連しており、表面が平滑な銀面（高分子弾性体層）を有する銀付調の皮革様シート状物（人工皮革）とする場合には開孔部が少なく、例えば銀面における開孔部の個数は１ｃｍ２当り１００〜５０００個の範囲であることが、さらには５００〜３０００個の範囲であることが好ましく、開孔部の平均直径としては５〜７０μｍの範囲であることが、特に好ましくは１０〜３０μｍの範囲であることが好ましく、解像度のきわめて高い画像を形成できる。また表面の投影面積に対する開孔部の合計面積は１％以下であることが好ましい。
逆にヌバック的な表面、すなわち高分子弾性体の多孔開孔部があたかも天然皮革の立毛（ヌバック）であるかのような表面を有するヌバック調の皮革様シート状物（人工皮革）とする場合には、その表面のほとんどが開孔部であることが好ましい。このようなヌバック的な凹凸の多い表面を有する場合であっても、インクジェットなどように一方向から放出されるインクを用いた場合、微細な図柄をそのシート状物表面に形成でき、表面凹凸の影響は画像の解像度をあまり低下させず、逆に磨耗堅牢度等の耐久性が向上される効果がある。
【００２１】
本発明の皮革様シート状物は、上記のような繊維質基体上に開孔部を有する多孔層を有し、その表面に解像度５ドット／ｍｍ以上の画像を有するものであるが、さらには１０ドット／ｍｍ〜１００ドット／ｍｍの解像度の画像を有するものであることが好ましい。このような細かい解像度の画像を印刷するためには３６０ドット／ｉｎｃｈや７２０ドット／ｉｎｃｈのインクジェットプリンターを用いることにより行うことができる。また画像は顔料系のインクによるものであることが好ましい。顔料タイプのインクを用いた場合には、染料タイプのインクより粒子が大きいので耐光性や色移行に優れるものとなる。また、従来のように皮革様シート状物の平滑な表面ではなく、開孔部を有する表面に画像が形成されているために、接着強度等の物性にも優れたものとなる。顔料としては水系、溶剤系、あるいはＵＶ硬化系のいずれのタイプを用いることもでき、その他の表面処理との関係により適切なものを選択することができるが、耐磨耗性の点ではＵＶ硬化系の顔料インクを用いることが好ましい。
【００２２】
また、本発明では画像を有する表面のさらに外側に、その他の高分子弾性体層を有することも好ましい。このような高分子弾性体層は、透明、あるいは半透明の保護層となり、皮革様シート状物の物性や風合い、たとえば表面耐摩耗性等をさらに向上させることができる。本発明の皮革様シート状物では、表面に開孔部が存在し凹凸を有し、さらにその平滑面にインクがあまり付着していないため、画像が存在するにもかかわらず強い皮膜が形成される。また保護膜層となる高分子弾性体層と多孔質層との層間接着力も十分に得ることができるのである。
【００２３】
この保護層として用いられる高分子弾性体としては、例えばポリウレタン、ポリエステル、ポリエステル系エラストマー、ポリアミド、ポリエチレン、ポリプロピレン、ポリ塩化ビニル、あるいはポリ塩化ビニリデンなどが挙げられる。
【００２４】
このような高分子弾性体層は、画像を有するシート状物の表面に直接、高分子弾性体の有機溶剤溶液、有機溶剤分散液、水溶液、あるいは水分散液をコーティングし次いで乾燥させる方法などで得ることができ、コーティングの方法としては、ナイフコーティング、ロールコーティング、スプレー、あるいはグラビアコーティング等を採用することができる。また離型紙上に高分子弾性体層をいったん形成させて、画像を有するシート状物と接着させても良く、接着剤としては、従来から知られている接着剤が使用でき、その中でもポリウレタン系接着剤（ポリイソシアネート系接着剤）が好ましく、有機溶剤系、あるいは水系のどちらも使用できる。
【００２５】
もう一つの本発明の皮革様シート状物の製造方法は、繊維質基体上の多孔層を開孔させ、その表面にインクジェット法により画像を形成する方法である。繊維質基体や多孔層としては先に述べたものが使用できる。また多孔層は高分子弾性体からなるものであることが好ましい。
【００２６】
このような多孔質層を得る方法としては、従来から知られている方法が採用できるが、多孔層が高分子弾性体溶液を湿式凝固させて得たものであることが好ましい。特には、ポリウレタンの良溶剤でありかつ水と相溶性の有機溶剤にポリウレタンを溶解させ、このポリウレタン溶液を任意の厚みで支持体上にコーティングし、水浴中に浸漬して多孔凝固させる、いわゆる湿式凝固法を採用することが、孔の形状を制御し易く、繊維質基材からの連通孔が得られやすいので特に好ましい。これらの多孔層は、繊維質人工皮革基体上に直接、コーティングなどにより形成することができ、または剥離性支持体上で作成された多孔質膜を多孔層として繊維質基材に接着剤により貼り合わせても良い。
【００２７】
また画像を形成する前に繊維質基体上の多孔層を開孔させる方法としては、たとえば多孔層表面に溶剤を塗布する方法や、機械的に多孔層表面を研削する方法を採用することが好ましい。
多孔層を開孔させるために溶剤を塗布する方法とは、より具体的には繊維質基材上に形成された多孔質膜表面を多孔質を構成する成分の良溶剤、貧溶剤、良溶剤と貧溶剤の混合溶剤、または良溶剤と非溶剤の混合溶剤のいずれかをグラビアメッシュロールで塗布して、開放孔を形成させる方法である。たとえば多孔質を構成する成分がポリウレタンであった場合、多孔質ポリウレタン層の表面に開放孔を出現させるためには、多孔質ポリウレタン層の表面に、ポリウレタンの、良溶剤、貧溶剤、良溶剤と貧溶剤の混合溶剤、または良溶剤と非溶剤の混合溶剤のいずれかを、グラビアメッシュロールで塗布することにより得られる。
【００２８】
ここで、良溶剤とは、実際に使用する成分であるたとえばポリウレタンを溶解し得る良溶剤を意味し、例えば芳香族系の有機ジイソシアネートから合成されたポリウレタンであればジメチルホルムアミド、テトラヒドロフラン、ジオキサンなどの極性溶剤が挙げられる。また貧溶剤とは、同じく実際に使用する成分を溶解はしないが膨潤はさせ得る溶剤であり、例えばポリウレタンであればメチルエチルケトンなどのケトン類、イソプロピルアルコールなどのアルコール類、トルエンなどの芳香族系溶剤が挙げられる。さらに非溶剤とは、同じく実際に使用される成分を溶解、膨潤をさせないものであり、例えばポリウレタンであれば水などが代表的である。これらの溶剤を選択することにより、実際に使用される多孔質を構成する成分に対する溶解性を調整することができ、適度な開放孔を発現させることができる。この場合、溶解性が強すぎる溶剤を使用すると、一旦は開放孔が発現するが、その強すぎる溶解性のため溶剤の蒸発乾燥の過程で再び開放孔が閉ざされてしまう。一方、逆に溶解性が弱すぎる溶剤を使用すると、開放孔は発現しない。
【００２９】
この溶剤を塗布する方法を採用する場合、適正に選択された溶剤を、グラビアメッシュロールで多孔層の表面に塗布する。この場合、グラビアメッシュロールのメッシュの大きさが、形成される開放孔の径の大きさに大きく影響を及ぼす。すなわち、メッシュの細かいロールを用いれば相対的に小さい径の開放孔が得られるし、メッシュの粗いロールを用いれば相対的に大きい径の開放孔が得られる。また、塗布圧も、形成される開放孔の径の大きさに影響を及ぼす。すなわち、塗布圧が大きければ、得られる開放孔は径が大きく、塗布圧が小さければ、得られる開放孔は径が小さいものとなる。以上のように、適正な溶剤の選択、グラビアメッシュロールの選択、塗布圧の適正化により、多孔層の表面に直径１μｍ以上の開口部を発現させることができ、開孔部の平均直径としては１〜１００μｍの範囲であることが好ましく、さらには５〜７０μｍ、特に好ましくは１０〜３０μｍの範囲であることが好ましい。この方法によれば、表面が平滑な銀面（高分子弾性体層）を有する銀付調の皮革様シート状物（人工皮革）とすることができ、開孔部は均一になりやすくばらつきを抑えることができる。また開孔部が少なく解像度のきわめて高い画像を形成しやすい。好ましい銀面の開孔部の個数としては１ｃｍ２当り１００〜３０００個の範囲であることが、また表面の投影面積に対する開孔部の合計面積は１％以下であることが好ましい。
【００３０】
また別の、多孔層を開孔させるために機械的に研削する方法とは、より具体的には繊維質基材上に形成された多孔層の表面をサンドペーパーなどで研削するか、スライサーなどで表面を切り落とし、多孔質表面の充実した皮膜部分を取り去ることによって孔を露出させ、開孔させる方法である。
【００３１】
この方法によれば、ヌバック的な表面、すなわち高分子弾性体の多孔開孔部があたかも天然皮革の立毛（ヌバック）であるかのような表面である皮革様シート状物を得ることができる。この場合、その皮革様シート状物表面のほとんどが開孔部となる。このようなヌバック的な凹凸の多い表面を有する場合であっても、インクジェット法で画像を形成する場合には一方向から放出されインクを用いるため、微細な図柄をその表面に形成でき、表面凹凸の影響は画像の解像度をあまり低下させず、逆に磨耗堅牢度等の耐久性が向上されるのである。
【００３２】
本発明の製造方法は、このようにして開孔した繊維質基体上の多孔層の表面に、インクジェット法により画像を形成する方法である。インク着色剤としては、耐光性、および色移行を避けるため顔料から構成されるものがより好ましい。顔料タイプのインクを用いた場合には、染料タイプのインクより粒子が大きいので耐光性や色移行に優れるものとなる。また、従来のように皮革様シート状物の平滑な表面ではなく、開孔部を有する表面に画像が形成されているために接着強度等の物性にも優れたものとなる。
【００３３】
また顔料インクの分散媒としては、有機溶剤タイプと水系タイプ、あるいはＵＶ硬化タイプのいずれでも構わず、その他の表面処理との関係により適切なものを選択することができるが、耐磨耗性の点ではＵＶ硬化系の顔料インクを用いることが最も好ましい。図柄は任意に選択することができ、文字、写真、デザイン画等が、通常用いられているインクジェットプリンターによって印刷することができる。インクジェットプリンターは、コンピューターの画像展開ユニットから送られるデーターに基づいて表面の開孔された多孔質層表面に図柄を印刷する。印刷される画像の解像度としては５ドット／ｍｍ以上であることが好ましく、さらには１０ドット／ｍｍ〜１００ドット／ｍｍの解像度の画像であることが好ましい。このような細かい解像度の画像を印刷するためには３６０ドット／ｉｎｃｈや７２０ドット／ｉｎｃｈのインクジェットプリンターを用いることにより行うことができる。この印刷された皮革様シート状物は、このまま製品となりうるが、インクジェットプリンターにより画像を形成した後、８０℃〜１５０℃で約２０〜６０秒間熱処理することが好ましい。
【００３４】
また、本発明では画像を有する表面のさらに外側に、その他の高分子弾性体を付与することも好ましい。このように付与し形成された高分子弾性体層は、透明、あるいは半透明の保護層となり、皮革様シート状物の物性や風合い、たとえば表面耐摩耗性等をさらに向上させることができる。本発明の製造方法で得られる皮革様シート状物では、表面に開孔部が存在し凹凸を有し、さらにその平滑面にインクがあまり付着していないため、画像が存在するにもかかわらず強い皮膜が形成される。また保護膜層となる高分子弾性体層と多孔質層との層間接着力も十分に得ることができる。
【００３５】
このようにして得られた本発明の皮革様シート状物は、微細な図柄を有したものであり、しかもこれらの図柄を有する皮革様シート状物は、耐摩耗性および人工皮革等の各種用途に耐えうる剥離強力等の物性を有したものである。本発明の皮革様シート状物に付与される画像は、インクジェットプリンターに接続されているコンピューター等で、デザイン、模様、写真などの図柄を自在にかつ容易に皮革様シート状物表面の意匠として表現できるため、従来から皮革様シート状物の使用されているスポーツシューズ、一般靴、各種競技用ボール、装丁用途、衣料、および家具・車両用途においても、個性を強調した「自分だけの図柄」を生かせるものとなる。
【実施例】
【００３６】
以下、具体的に実施例によって本発明を詳細に説明する。なお、実施例中「部」および「％」とあるのは、いずれも重量基準であり、特性測定値は下記の方法で得られたものである。また、以下の例において耐光堅牢度、耐色移行性、耐磨耗性および剥離強力は次ような方法で測定した。
【００３７】
（耐光堅牢度）
ＪＩＳ−Ｌ０８２４に準ずる方法で５０時間、カーボンアークの光照射を施した後の変退色を観察し、変化が無いものを５級とし、変退色が激しく元の図柄が読み取れないものを１級、元の図柄は残しているが変退色しているものを３級として判定した。
【００３８】
（耐色移行性）
各実施例、比較例で得られたインクジェット方式で印刷された図柄を表面に有する皮革様シート状物表面と、表面がポリウレタンで形成された一般的な白色の人工皮革の表面とを、Ａ６サイズの面積で重ね合わせ、均一に２ｋｇの荷重を与えて７０℃の雰囲気下に３日間放置した後の白色人工皮革表面への色移行を観察し、白色の人工皮革表面に移行していないものを５級とし、激しく移行して白色人工皮革のほぼ全面に着色されているものを１級、３割から５割の面積が着色されているものを３級として判定した。
【００３９】
（耐磨耗性）
ＡＳＴＭ  Ｄ−３８８６法に準じ、サンドペーパーとして、ＨＡＮＤＹ  ＲＯＬＬ  Ｐ３２０Ｊ（ＮＯＲＴＯＮ社製）を使用し、摩耗部位の繊維層が露出した大きさが直径１０ｍｍに到達する回数とした。
【００４０】
（剥離強力）
ＪＩＳ  Ｋ６３０１法に準じ、引張速度５０ｍｍ／分で１００ｍｍ剥離させ、２０ｍｍ毎のミニマム値５点の平均値をＮ／ｃｍで表し剥離強力とした。
【００４１】
［実施例１］
＜繊維集合体−１の作成＞
１２０℃で乾燥したナイロン−６（ｍ−クレゾール中の極限粘度１．１）をエクストルーダーに供給し溶融した。別途１６０℃で乾燥したポリエチレンテレフタレート（ｏ−クロロフェノール中の極限粘度０．６４）を、前述とは別個のエクストルーダーにて溶融した。引き続き、ナイロン−６混合体溶融流は導管ポリマー温度２５０℃で、ポリエチレンテレフタレート溶融流は３００℃で、２７５℃に保温されたスピンブロックへ導入し、中空形成吐出孔を格子状配列で有する矩形の紡糸口金を用いて両重合体溶融流を合流させ複合し２ｇ／分・孔の量で吐出し、空気圧力０．３５ＭＰａ（吐出量と複合繊維繊度から換算した紡速で約４８６０ｍ／分）にて高速牽引した。牽引された複合繊維は、−３０ｋＶで高電圧印加処理し、空気流とともに分散板に衝突させ、開繊し、１６分割の多層貼合せ型断面をもつ剥離分割型複合繊維からなるウェブとしてネットコンベアー上に幅１ｍで補集した。引き続き、得られたウェブを１００℃に加熱された上下一対のエンボスカレンダーロールに通し熱接着を行った。得られたウェブをニードルパンチにて交絡処理を施した後、水に浸漬し、軽くマングルで絞った後シート状物打撃式揉み機にて剥離分割処理を行い目付２１０ｇ／ｍ２の極細繊維不織布を得た。次いでこの不織布を７０℃の温水中で収縮させ収縮前の面積に対し６０％の面積のものを得た。
得られた繊維集合体−１の目付は３５０ｇ／ｍ２、厚さは１．０ｍｍであり、繊度は０．１５ｄｔｅｘであった。
【００４２】
＜高分子多孔質層を表面に有する繊維質基体（複合構造物）−１の作成＞
上記の繊維集合体−１に、１０重量％のポリウレタン（大日本インキ化学工業（株）製；クリスボンＴＦ５０Ｐ）−ジメチルホルムアミド（以下、ＤＭＦと記す。）溶液を含浸させた後、繊維集合体表面の余分な溶液をかきとり、５％のＤＭＦを含んだ水中に２０分間浸漬してポリウレタンを凝固させ、ＤＭＦを水で十分に洗浄除去した後１２０℃で４分間乾燥して繊維質基体（複合構造物）を得た。
得られた多孔質層を有さない繊維質基体（複合構造物）の表面は繊維とポリウレタンが混在するものであり、目付は４５５ｇ／ｍ２、厚さは１．０ｍｍであった。
【００４３】
この多孔質層を有さない繊維質基体の表面に２０重量％のポリウレタン（大日本インキ化学工業（株）製；クリスボンＴＦ５０Ｐ）−ＤＭＦ溶液（添加剤として東レ・ダウコーニング製ＳＨ２８ＰＡを溶液１００部に対し０．３部を使用）を８００ｇ／ｍ２の目付けでコーティングした後、５％のＤＭＦを含んだ水中に２０分間浸漬してポリウレタンを凝固させＤＭＦを水で十分に洗浄除去した後１２０℃で５分間乾燥して密度０．３９のポリウレタン多孔質層（湿式多孔層）の形成された高分子多孔質層を有する繊維質基体−１を得た。得られた基体の剥離強力は３１．２Ｎ／ｃｍであり、スポーツシューズ用途を始め人工皮革の各用途での使用に耐えうる強度であった。
【００４４】
＜表面に開孔部を有するシート状物−１の作成＞
上記のポリウレタン多孔質層を有する繊維質基体−１の表面に、メチルエチルケトン４０％、ジメチルホルムアミド６０％の混合液をグラビア塗布機（１１０メッシュのロール使用）で４ｋｇ／ｃｍ２の圧力で塗布して乾燥し、孔を開孔させた。得られたシート状物−１の表面を走査電子顕微鏡で観察したところ、平均３０μｍの開放孔が１平方センチメートル当たり２０５０個形成されていた。なお、この解放孔の最大径は５５μｍであった。
【００４５】
＜人工皮革（皮革様シート状物）−１の作成＞
上記のシート状物−１の表面にインクジェットプリンター（ローランド社製、ＳＪ−５４５ＥＸ）にて有機溶剤系顔料インク（ＥＣＯ−ＳＯＬＭＡＸ）を使用して７２０ＤＰＩ（ドット／インチ）の解像度の風景画を印刷した後、１２０℃で１分間熱処理を施し、人工皮革（皮革様シート状物）−１を得た。なお、使用したインクは、シアン  ＥＳＬ３−ＣＹ、マゼンタ  ＥＳＬ３−ＭＧ、イエロー  ＥＳＬ３−ＹＥ、ライトシアン  ＥＳＬ３−ＬＣ、ライトマゼンタ  ＥＳＬ３−ＬＭ、ブラック  ＥＳＬ３−ＢＫである。得られた人工皮革−１の表面は、微細で鮮明な画像が印刷されていた。なお、耐光堅牢性を測定したところ、変化はなく５級の判定で良好なものであった。また、耐色移行性も無く５級の判定であり良好なものであった。剥離強力は３０．７Ｎ／ｃｍであり、その剥離箇所はインクジェット印刷前の剥離強力測定時の不織布層とポリウレタン多孔質層の界面であった。また、耐磨耗性は３７０回であった。表１のその物性を示す。
【００４６】
［実施例２］
＜表面に開孔部を有するシート状物−２の作成＞
実施例１で得られた繊維質基体（複合構造物）−１の未開孔ポリウレタン多孔質層の表面を２００メッシュのサンドペーパーを装着させたバッフィングマシーンを使用して、表面の開孔した径が平均で５０μｍとなるようにサンドペーパー装着ロールの回転数とロール間の間隙を調整して表面を研削した。得られた開孔部は無数存在し、開孔径は最大が１１０μｍ、平均で５５μｍであった。
【００４７】
＜人工皮革（皮革様シート状物）−２の作成＞
上記のシート状物−２の表面にインクジェットプリンター（ローランド社製、ＳＪ−５４５ＥＸ）にて有機溶剤系顔料インク（ＥＣＯ−ＳＯＬＭＡＸ）を使用して７２０ＤＰＩ（ドット／インチ）の解像度の風景画を印刷した後、１２０℃で１分間熱処理を施し、人工皮革（皮革様シート状物）−２を得た。なお、使用したインクは、シアン  ＥＳＬ３−ＣＹ、マゼンタ  ＥＳＬ３−ＭＧ、イエロー  ＥＳＬ３−ＹＥ、ライトシアン  ＥＳＬ３−ＬＣ、ライトマゼンタ  ＥＳＬ３−ＬＭ、ブラック  ＥＳＬ３−ＢＫである。得られた人工皮革−２の表面は、微細で鮮明な画像が印刷されていた。なお、耐光堅牢性を測定したところ、変化はなく５級の判定で良好なものであった。また、耐色移行性も無く５級の判定であり良好なものであった。剥離強力は３１．２Ｎ／ｃｍであり、その剥離箇所はインクジェット印刷前の剥離強力測定時の不織布層とポリウレタン多孔質層の界面であった。また、耐磨耗性は３２０回であった。表１に物性を併せて示す。
【００４８】
［実施例３、４］
＜人工皮革（皮革様シート状物）−３、４の作成＞
離型紙（リンテック社製Ｒ５３）上に、ポリウレタン樹脂の３３％水分散液１００部に増粘剤を混合し、攪拌して粘度を８０００ＣＰＳに調整した調合液を目付け９０ｇ／ｍ２でコートし、温度７０℃で２分間、１１０℃で２分間乾燥して高分子弾性体の膜を形成した。さらにその表面に、水分散型ポリウレタン系接着剤１００部に増粘剤を混合して粘度を５０００ＣＰＳに調整した調合液を目付け８０ｇ／ｍ２でコートした。次いで、温度９０℃で２分乾燥後、その離型紙状の高分子弾性体と、実施例１で得られた人工皮革（皮革様シート状物）−１とを重ね合わせ、温度１１０℃の加熱シリンダー表面上で０．６ｍｍの間隙のロールに通過させ圧着した。その後、温度６０℃の雰囲気下で２日間放置した後、離型紙を剥ぎ取り人工皮革（皮革様シート状物）−３を得た。
また、実施例１で得られた人工皮革−１を用いる代わりに、実施例１で得られた人工皮革−２を用いた以外は上記と同様にして、人工皮革（皮革様シート状物）−４を得た。
得られた人工皮革−３、４は、ともに耐光堅牢性、耐色移行性が良好なものであった。剥離強力も高く、その剥離箇所はインクジェット印刷前の剥離強力測定時の不織布層内であった。また、耐磨耗性も良好であった。表１に物性を併せて示す。
【００４９】
［実施例５］
＜人工皮革（皮革様シート状物）−５の作成＞
実施例２で得られた表面に開孔部を有するシート状物−２の表面に、有機溶剤系顔料インクを用いる代わりに、インクジェットプリンター（ＥＰＳＯＮ社製、ＰＭ−４０００ＰＸ）にて水系顔料インク（ＰＸ−Ｐインク）を使用して７２０ＤＰＩ（ドット／インチ）の解像度の風景画を印刷した後、１２０℃で１分間熱処理を施した以外は実施例２と同様にして、人工皮革（皮革様シート状物）−５を得た。なお、使用したインクは、シアン  ＩＣＣ２３、マゼンタ  ＩＣＭ２３、イエロー  ＩＣＹ２３、ライトシアン  ＩＣＬＣ２３、ライトマゼンタ  ＩＣＬＭ２３、グレー  ＩＣＧＹ２３、フォトブラック  ＩＣＢＫ２３、およびマットブラック  ＩＣＭＢ２３である。得られた人工皮革−５の表面は、微細で鮮明な画像が印刷されていた。なお、耐光堅牢性を測定したところ、変化はなく５級の判定で良好なものであった。また、耐色移行性も無く５級の判定であり良好なものであった。剥離強力は３０．８Ｎ／ｃｍであり、その剥離箇所はインクジェット印刷前の剥離強力測定時の不織布層とポリウレタン多孔質層の界面であった。また、耐磨耗性は３３０回であった。表１に物性を併せて示す。
【００５０】
［実施例６］
＜人工皮革（皮革様シート状物）−６の作成＞
実施例２で得られた表面に開孔部を有するシート状物−２の表面に、有機溶剤系顔料インクを用いる代わりに、インクジェットプリンター（ラスタープリンター社製、ＲＰ−７２０ＵＶＺ）にてＵＶ硬化顔料タイプのインク（シアン、マゼンタ、イエロー、ライトシアン、ライトマゼンタ、およびブラック）を使用して７２０ＤＰＩ（ドット／インチ）の解像度の風景画を印刷した以外は実施例２と同様にして、人工皮革（皮革様シート状物）−６を得た。得られた人工皮革−６の表面は、微細で鮮明な画像が印刷されていた。なお、耐光堅牢性を測定したところ、変化はなく５級の判定で良好なものであった。また、耐色移行性も無く５級の判定であり良好なものであった。剥離強力は２９．７Ｎ／ｃｍであり、その剥離箇所はインクジェット印刷前の剥離強力測定時の不織布層とポリウレタン多孔質層の界面であった。また、耐磨耗性は５９０回であった。表１に物性を併せて示す。
【００５１】
［比較例１］
実施例１の表面に開孔部を有するシート状物を印刷に用いる代わりに、実施例１の途中で得られた、表面に開孔していない多孔層を有する繊維質基体（複合構造物）−１を用いる以外は、実施例１と同様にしてインクジェットプリンター（ローランド社製、ＳＪ−５４５ＥＸ）にて有機溶剤系顔料インク（ＥＣＯ−ＳＯＬＭＡＸ）を使用して７２０ＤＰＩ（ドット／インチ）の解像度の風景画を印刷し、人工皮革を得た。得られた人工皮革の表面は、微細で鮮明な画像が印刷されていた。なお、耐光堅牢性を測定したところ、変化はなく５級の判定で良好なものであった。また、耐色移行性も無く５級の判定であり良好なものであった。しかしながら、剥離強力は５．２Ｎ／ｃｍと低く、その剥離箇所はインクジェット印刷の顔料層であり、人工皮革として各用途の使用に耐えられる物ではなかった。また、耐磨耗性は１０回であり、顔料層の剥離が原因であった。表１に物性を併せて示す。
【００５２】
【表１】
2008057062.tif 000002
【００５３】
［実施例７］
＜繊維集合体−２の作成＞
ナイロン６と低密度ポリエチレンを５０／５０で混合、エクストルダーで溶融、混合し２９０℃で混合紡糸し、延伸、油剤を処理しカットし５．５ｄｔｅｘ、５１ｍｍの繊維を得た。これをカード、クロスラッパー、ニードルロッカー、カレンダーの工程を通し、重さ４００ｇ／ｍ２、厚さ１．６ｍｍ、見掛け密度０．２５ｇ／ｃｍ３の繊維集合体−２を得た。
【００５４】
＜高分子多孔質層を表面に有する繊維質基体（複合構造物）−２の作成＞
上記の繊維集合体−２を１０重量％のポリウレタン（大日本インキ化学工業（株）製；クリスボンＴＦ５０Ｐ）−ＤＭＦ溶液を浸漬させた後、繊維集合体表面の余分な溶液をかきとり、基材厚さの９０％でスクイズした後、基材の圧縮が回復する前に２０重量％のポリウレタン（大日本インキ化学工業（株）製；クリスボンＴＦ５０Ｐ）−ＤＭＦ溶液（添加剤として東レ・ダウコーニング製ＳＨ２８ＰＡを溶液１００部に対し０．３部を使用）を８００ｇ／ｍ２の目付けでコーティングし、次いで５％のＤＭＦを含んだ水中に浸漬してポリウレタンを凝固させＤＭＦを水で十分に洗浄除去した後１２０℃で乾燥してポリウレタン多孔質層の形成されたシートを得た。得られたシートを９０℃の熱トルエン中で圧縮、緩和を繰り返し、繊維中のポリエチレン成分を抽出除去し、０．００３ｄｔｅｘの極細繊維を繊維質基材とするポリウレタン多孔質層の形成された、高分子多孔質層を表面に有する繊維質基体（複合構造物）−２を作成した。得られた繊維質基体−２の剥離強力は３５．７Ｎ／ｃｍであり、スポーツシューズ用途を始め人工皮革の各用途での使用に耐えうる強度であった。
【００５５】
＜表面に開孔部を有するシート状物−３の作成＞
上記のポリウレタン多孔質層を有する繊維質基体−２の表面に、１１０メッシュのグラビアロールを用いて、ジメチルホルムアミド：メチルエチルケトン＝７：３の混合液をグラビア塗布機（１５０メッシュのロール使用）で４ｋｇ／ｃｍ２ の圧力で塗布して乾燥し、孔を開孔させた。得られたシート状物−３の表面を走査電子顕微鏡で観察したところ、平均値１５μｍの開放孔が１８００個／ｃｍ２形成されていた。なお、この開放孔の最大径は４０μｍであった。
【００５６】
＜人工皮革（皮革様シート状物）−７の作成＞
実施例１の表面に開孔部を有するシート状物−１を印刷に用いる代わりに、上記のシート状物−３を用いる以外は、実施例１と同様にしてインクジェットプリンター（ローランド社製、ＳＪ−５４５ＥＸ）にて有機溶剤系顔料インク（ＥＣＯ−ＳＯＬＭＡＸ）を使用して７２０ＤＰＩ（ドット／インチ）の解像度の風景画を印刷し、人工皮革（皮革様シート状物）−７を得た。得られた人工皮革−７の表面は、微細で鮮明な画像が印刷されていた。なお、耐光堅牢性を測定したところ、変化はなく５級の判定で良好なものであった。また、耐色移行性も無く５級の判定であり良好なものであった。剥離強力は３６．２Ｎ／ｃｍであり、その剥離箇所はインクジェット印刷前の剥離強力測定時の不織布層とポリウレタン多孔質層の界面であった。また、耐磨耗性は４４０回であった。表２にその物性を示す。
【００５７】
［実施例８］
＜人工皮革（皮革様シート状物）−８の作成＞
実施例７で得られた表面に開孔部を有するシート状物−３の表面に、有機溶剤系顔料インクを用いる代わりに、インクジェットプリンター（ＥＰＳＯＮ社製、ＰＭ−４０００ＰＸ）にて水系顔料インク（ＰＸ−Ｐインク）を使用して７２０ＤＰＩ（ドット／インチ）の解像度の風景画を印刷した後、１２０℃で１分間熱処理を施した以外は実施例７と同様にして、人工皮革（皮革様シート状物）−８を得た。なお、使用したインクは、シアン  ＩＣＣ２３、マゼンタ  ＩＣＭ２３、イエロー  ＩＣＹ２３、ライトシアン  ＩＣＬＣ２３、ライトマゼンタ  ＩＣＬＭ２３、グレー  ＩＣＧＹ２３、フォトブラック  ＩＣＢＫ２３、およびマットブラック  ＩＣＭＢ２３である。得られた人工皮革−８の表面は、微細で鮮明な画像が印刷されていた。なお、耐光堅牢性を測定したところ、変化はなく５級の判定で良好なものであった。また、耐色移行性も無く５級の判定であり良好なものであった。剥離強力は３０．５Ｎ／ｃｍであり、その剥離箇所はインクジェット印刷前の剥離強力測定時の不織布層とポリウレタン多孔質層の界面であった。また、耐磨耗性は３９０回であった。表２に物性を併せて示す。
【００５８】
［実施例９］
＜人工皮革（皮革様シート状物）−９の作成＞
実施例７で得られた表面に開孔部を有するシート状物−３の表面に、有機溶剤系顔料インクを用いる代わりに、インクジェットプリンター（ラスタープリンター社製、ＲＰ−７２０ＵＶＺ）にてＵＶ硬化顔料タイプのインク（シアン、マゼンタ、イエロー、ライトシアン、ライトマゼンタ、およびブラック）を使用して７２０ＤＰＩ（ドット／インチ）の解像度の風景画を印刷した以外は実施例７と同様にして、人工皮革（皮革様シート状物）−９を得た。得られた人工皮革−９の表面は、微細で鮮明な画像が印刷されていた。なお、耐光堅牢性を測定したところ、変化はなく５級の判定で良好なものであった。また、耐色移行性も無く５級の判定であり良好なものであった。剥離強力は３４．７Ｎ／ｃｍであり、その剥離箇所はインクジェット印刷前の剥離強力測定時の不織布層とポリウレタン多孔質層の界面であった。また、耐磨耗性は１３６０回であった。表２に物性を併せて示す。
【００５９】
［実施例１０］
＜人工皮革（皮革様シート状物）−１０の作成＞
実施例７で得られた表面に開孔部を有するシート状物−３の表面に、有機溶剤系顔料インクを用いる代わりに、インクジェットプリンター（ＥＰＳＯＮ社製、ＰＭ３７００Ｃ）にて染料インク（ＩＣ５ＣＬ０６、およびＩＣ１ＢＫ０５）を使用して７２０ＤＰＩ（ドット／インチ）の解像度の風景画を印刷した以外は実施例７と同様にして、人工皮革（皮革様シート状物）−１０を得た。得られた人工皮革−１０の表面は、微細で鮮明な画像が印刷されていたが、耐光堅牢性を測定したところ、部分的に色が退色変化し元の色彩とは程遠いものであり２級の判定であった。また、耐色移行性も３級の判定であり白色人工皮革表面に色が転写されていた。また、剥離強力は、３２．９Ｎ／ｃｍとインクジェットプリンターでの印刷前とほぼ同等であり、耐磨耗性は４１０回であった。表２に物性を併せて示す。
【００６０】
［比較例２］
実施例７で得られた表面に開孔部を有するシート状物−３を印刷に用いる代わりに、実施例７の途中で得られた、表面に開孔していない多孔層を有する繊維質基体（複合構造物）−２を用いる以外は、実施例１０と同様にしてインクジェットプリンター（ＥＰＳＯＮ社製、ＰＭ３７００Ｃ）にて染料インク（ＩＣ５ＣＬ０６、およびＩＣ１ＢＫ０５）を使用して７２０ＤＰＩ（ドット／インチ）の解像度の風景画を印刷し、人工皮革を得た。得られた人工皮革の表面は、微細で鮮明な画像が印刷されていたが、耐光堅牢性を測定したところ、部分的に色が退色変化し元の色彩とは程遠いものであり２級の判定であった。また、耐色移行性も３級の判定であり白色人工皮革表面に色が転写されていた。また、剥離強力は、１１．５Ｎ／ｃｍと低く、その剥離箇所はインクジェット印刷の顔料層であり、人工皮革として各用途の使用に耐えられる物ではなかった。また、耐磨耗性は３２回であり、顔料層の剥離が原因であった。表２に物性を併せて示す。
【００６１】
【表２】
2008057062.tif 000003